СПОСОБ ПОЛУЧЕНИЯ МАГНИТОМЯГКОГО МАТЕРИАЛА

1. Способ получения магнитомягкого материала, пригодного для изготовления магнитопроводов переменного тока средней частоты, включающий подготовку исходной шихты путем смешивания компонентов, в качестве основы - порошка железа и в качестве легирующей добавки - порошка феррофосфора, прессование полученной смеси, спекание ее в атмосфере азотного газа циклическим методом путем чередования отжига и охлаждения до достижения необходимых магнитных свойств, отличающийся тем, что в упомянутую исходную шихту дополнительно вводят в качестве легирующей добавки порошок кремния в количестве 3-7 мас.%, и после прессования материал подвергают, по меньшей мере, одной операции отжига при температуре 1100-1300°С с последующим охлаждением.
2. Способ по п.1, отличающийся тем, что легирующую добавку - порошок феррофосфора вводят в исходную шихту в количестве не более 0,5 мас.%.